СПОСОБЫ И КОМПОЗИЦИИ ДЛЯ НАНЕСЕНИЯ ПОКРЫТИЯ НА ПОДЛОЖКУ

1. Способ нанесения многослойного покрытия на подложку, включающий:
(a) нанесение, без нанесения промежуточной грунт-шпаклевки, пигмент-содержащей придающей цвет композиции базового покрытия непосредственно на отвержденное электроосажденное грунтовочное покрытие, которое соединено с указанной подложкой, с образованием отверждаемого придающего цвет слоя базового покрытия, и
(b) нанесение отверждаемой непигментированной композиции покрытия на указанный слой базового покрытия с образованием прозрачного слоя покрытия поверх указанного слоя базового покрытия, причем указанный слой базового покрытия сформирован посредством нанесения отверждаемой водной композиции, содержащей:
(i) непрерывную фазу, содержащую воду, и
(ii) диспергированную фазу, содержащую:
(A) полимерные частицы, содержащие карбоксильные функциональные группы, полученные полимеризацией смеси ненасыщенных по этиленовому типу мономерных соединений, содержащей ненасыщенные по этиленовому типу мономеры, включающие мультиненасыщенный по этиленовому типу мономер; и
(B) поликарбодиимид.
2. Способ по п. 1, в котором указанный слой базового покрытия представляет собой композитное покрытие, в котором водная отверждаемая придающая цвет композиция покрытия, содержащая один или больше окрашенных пигментов, не включая пигменты, обуславливающие цветовые эффекты, нанесена непосредственно на указанный отвержденный электроосажденный слой с образованием первого отверждаемого слоя базового покрытия, и отверждаемая придающая цвет композиция покрытия, содержащая один или больше окрашенных пигментов, включая пигменты, обуславливающие цветовые эффекты, нанесена непосредственно на указанный первый отверждаемый слой базового покрытия с образованием второго отверждаемого слоя базового покрытия.
3. Способ по п. 1, в котором указанный первый слой базового покрытия дегидратируют при температуре от комнатной до 90°С для отверждения указанного первого слоя базового покрытия.
4. Способ по п. 2, в котором указанный второй слой базового покрытия дегидратируют при температуре от комнатной до 90°С для отверждения указанного второго слоя базового покрытия.
5. Способ по п. 2, в котором и указанный первый, и указанный второй слои базового покрытия одновременно дегидратируют при температуре от комнатной до 90°С для отверждения указанных первого и второго слоев базового покрытия.
6. Способ по п. 1, в котором указанная смесь ненасыщенных по этиленовому типу соединений содержит ненасыщенный по этиленовому типу полиуретан.
7. Способ по п. 6, в котором указанный ненасыщенный по этиленовому типу полиуретан получен реакцией органического полиизоцианата с полиолом, содержащим карбоксильные фукциональные группы, и гидроксиалкил(мет)акрилатом, так что указанный ненасыщенный по этиленовому типу полиуретан не содержит NCO групп.
g
8. Способ по п. 1, в котором пленка полимерных частиц имеет температуру T стеклования менее 25°С.
9. Способ по п. 1, в котором указанный мультиненасыщенный по этиленовому типу мономер присутствует в количестве от 2 до 30 вес. %, из расчета на общий вес ненасыщенных по этиленовому типу мономеров.
10. Способ по п. 6, в котором указанный ненасыщенный по этиленовому типу полиуретан имеет кислотное число от 20 до 60, из расчета на твердое вещество смолы указанного ненасыщенного по этиленовому типу полиуретана.
11. Способ по п. 1, в котором указанные ненасыщенные по этиленовому типу мономеры содержат от 4 до 30 вес. % алкилового эфира (мет)акриловой кислоты, имеющего по меньшей мере 6 атомов углерода в алкильной группе; при этом весовые проценты рассчитаны на общий вес указанных ненасыщенных по этиленовому типу мономеров.
12. Способ по п. 6, в котором указанный ненасыщенный по этиленовому типу полиуретан составляет 30-60 вес. % от указанной смеси ненасыщенных по этиленовому типу соединений, и указанные ненасыщенные по этиленовому типу мономеры составляют 40-70 вес. % от указанной смеси ненасыщенных по этиленовому типу соединений; весовые проценты рассчитываются на общий вес указанной смеси ненасыщенных по этиленовому типу соединений.
13. Способ по п. 1, в котором соотношение эквивалентов поликарбодиимида и карбоксильных групп составляет от 0,5 до 1,5:1.
14. Способ по п. 1, в котором указанная отверждаемая непигментированная композиция покрытия содержит полимер, имеющий активный водород, и полиизоцианатный отвердитель.
15. Способ по п. 1, в котором указанное базовое покрытие отверждают при температуре от комнатной до 90°С.
16. Водная термоотверждаемая композиция покрытия, содержащая:
(a) непрерывную фазу, содержащую воду, и
(b) диспергированную фазу, содержащую:
(i) пигменты;
(ii) полимерные частицы, содержащие карбоксильные функциональные группы, полученные полимеризацией смеси ненасыщенных по этиленовому типу соединений, содержащей ненасыщенные по этиленовому типу мономеры, включающие:
(А) 2-30 вес. % мультиненасыщенного по этиленовому типу мономера,
где весовые проценты рассчитаны на общий вес ненасыщенных по этиленовому типу мономеров; и
(iii) поликарбодиимид.
17. Композиция по п. 16, в которой указанная смесь ненасыщенных по этиленовому типу соединений содержит ненасыщенный по этиленовому типу полиуретан, имеющий кислотное число от 20 до 60, из расчета на твердое вещество смолы указанного ненасыщенного по этиленовому типу полиуретана.
18. Композиция по п. 17, в которой указанный ненасыщенный по этиленовому типу полиуретан получен реакцией органического полиизоцианата с полиолом, содержащим карбоксильные фукциональные группы, и гидроксиалкил(мет)акрилатом, так что указанный ненасыщенный по этиленовому типу полиуретан не содержит NCO групп.
19. Композиция по п. 16, в которой указанные ненасыщенные по этиленовому типу мономеры содержат от 4 до 30 вес. % алкилового эфира (мет)акриловой кислоты, имеющего по меньшей мере 6 атомов углерода в алкильной группе; при этом весовые проценты рассчитаны на общий вес указанных ненасыщенных по этиленовому типу мономеров
20. Композиция по п. 18, в которой указанный ненасыщенный по этиленовому типу полиуретан составляет 30-60 вес. % от указанной смеси ненасыщенных по этиленовому типу соединений, и указанные ненасыщенные по этиленовому типу мономеры составляют 40-70 вес. % от указанной смеси ненасыщенных по этиленовому типу соединений; весовые проценты рассчитываются на общий вес указанной смеси ненасыщенных по этиленовому типу соединений.
g
21. Композиция по п. 16, в которой пленка полимерных частиц имеет температуру T стеклования менее 25°С.
22. Композиция по п. 17, в которой соотношение эквивалентов карбодиимида и карбоксильных групп составляет от 0,5 до 1,5:1.